ЖИДКОСТЬ ДЛЯ ХИМИЧЕСКОЙ КОНВЕРСИОННОЙ ОБРАБОТКИ МЕТАЛЛИЧЕСКОГО МАТЕРИАЛА И СПОСОБ ОБРАБОТКИ

1. Жидкость для химической конверсионной обработки металлического материала, которая представляет собой водный раствор с рН от 3,6 до 4,4, содержащий от 500 до 4000 ч./млн фосфат-ионов и от 300 до 12000 ч./млн ионов цинка, и является обрабатывающей жидкостью для осаждения покрытия из фосфата цинка на металлический материал путем химической конверсионной обработки, где коэффициент К, вычисленный на основании концентрации фосфат-ионов: Р (ч./млн), концентрации ионов цинка: Z (ч./млн) и рН: Х, лежит в диапазоне от 1 до 50:
Х
2
3
18
К=10·Р·Z/10 (1).
2. Жидкость для химической конверсионной обработки металлического материала по п.1, которая содержит нитрат-ионы, фторид-ионы и, в качестве ускорителя химической конверсии покрытия, нитрит-ионы или гидроксиламин, где концентрация фторид-ионов составляет от 20 до 240 ч./млн.
3. Способ химической конверсионной обработки металлического материала, включающий приведение металлического материала в контакт с жидкостью для обработки поверхности с рН от 7,0 до 11,0, содержащей от 100 до 2000 ч./млн мелкодисперсных частиц фосфата цинка, и, непосредственно после этого, с жидкостью для химической конверсионной обработки по п.1 или 2 с температурой от 30 до 60°C с получением покрытия из фосфата цинка на поверхности металлического материала.